Brevet FR2708199A1 — publié le 19950203

NOUVELLES COMPOSITIONS COSMETIQUES ET UTILISATIONS La présente invention concerne de nouvelles compositions cosmétiques et certaines de leurs applications particulières. Plus précisemment encore, elle a pour objet de nouvelles compositions cosmétiques à propriétés filmogènes contenant des pseudo-latex particuliers, ainsi que diverses de leurs utilisations possibles, notamment dans le domaine des traitements cosmétiques (i.e. par voie topique) de la peau, des cheveux, des ongles et autres matières kératiniques. Il est d'usage courant de mettre en oeuvre dans des formulations cosmétiques, en particulier dans des produits capillaires (shampooings, après-shampooings, lotions ou gels coiffants ou traitants, laques ou lotions de mise en forme, de mise en plis ou de fixation, etc...) ou dans des produits de maquillage (tels que par exemple vernis à ongle, mascaras, eye-liners, et autres), une proportion variable, selon la nature et la destination de la formulation, d'au moins une substance filmogène permettant de, ou visant à, conférer au support sur lequel elle est appliquée (c'est à dire, ici, I'une des parties superficielles du corps, telle que cheveux, cils, poils, peau, ongles,...) certaines caractéristiques améliorées. Ainsi, par exemple, dans le cas particulier du traitement d'une chevelure, on recherche avant tout par cette technique plus de tenue et plus de douceur pour les cheveux, alors que dans le cas plus particulier des ongles, on recherche principalement l'obtention d'un film protecteur brillant et dur, adhérant parfaitement sur ces derniers. Ces dernières années, un intérêt tout particulier s'est manisfesté pour la réalisation de compositions cosmétiques filmogènes de type aqueux, et ceci dans le but de remplacer, pour des raisons notamment de sécurité et d'environnement, les habituelles substances filmogènes se présentant dans des supports organiques (en particulier des alcools). Ainsi, il est maintenant connu d'utiliser dans certaines compositions cosmétiques des latex (c'est à dire des dispersions colloïdales aqueuses de particules de polymères) contenant, comme résines filmogènes, des polyuréthanes ou des polymères acryliques. A titre d'exemples, il a été décrit dans la demande de brevet EP-A- 418 469, des compositions de vernis à ongles contenant des dispersions aqueuses de polyuréthanes aliphatiques et, dans la demande de brevet EPA- 391 322, des vernis à ongles contenant une dispersion aqueuse d'un polyuréthane et/ou d'un polyuréthane copolymère. Une résine filmogène, pour être satisfaisante dans des applications cosmétiques, se doit de présenter certaines caractéristiques ou propriétés contraignantes, parmi lesquelles on peut plus particulièrement citer, et ceci de manière non limitative, d'abord une très bonne affinité/compatibilité/innocuité vis-à-vis des différentes matières kératiniques (peau, cheveux et autres), ensuite de bonnes propriétés filmogènes par rapport à ces dernières (qualité et régularité du film déposé), et enfin de bonnes propriétés de rémanence (adhésivité, solidité), c'est à dire qu'elle doit être difficilement éliminable de son support par de simples lavages à l'eau ou à l'aide de détergents (shampooings) par exemple. Dans le cas des vernis à ongles, le film doit par ailleurs posséder une bonne résistance à l'abrasion mécanique. D'une manière générale, on notera qu'il est souvent difficile, dans la pratique, de trouver une substance filmogène susceptible de convenir effectivement à plusieurs, ou à toutes, les différentes applications cosmétiquement envisagables pour cette dernière (problème du compromis acceptable). A certains égards, les substances filmogènes connues à ce jour, et en particulier celles mentionnées ci-avant, conviennent mal pour l'obtention de compositions présentant de bonnes propriétés cosmétiques, en raison notamment d'un manque notable de rémanence, en particulier de résistance à l'eau. Un autre problème réside dans le fait que les films ainsi obtenus, en particulier dans le cadre des applications de type capillaires ou mascaras, présentent une brillance insuffisante. Cette brillance n'est en outre que faiblement rémanente, c'est à dire qu'elle disparaît rapidement sous l'action d'agents extérieurs (forte sensibilité à l'eau notamment). Or, la brillance, ainsi que la rémanence de cette brillance, constitue aujourd'hui une propriété particulièrement recherchée dans le domaine de la cosmétique. On voit donc qu'il existe actuellement dans l'état de l'art un fort besoin quant à pouvoir disposer de compositions filmogènes cumulant, et ceci pour un domaine varié d'applications possibles (cheveux, cils, peau, ongles,...), tous les avantages généralement recherchés ou désirables en cosmétique, à savoir notamment l'innocuité vis à vis des matières kératiniques, la facilité d'application et de mise en oeuvre, l'obtention de dépôts protecteurs fins et réguliers, la rémanence des propriétés adhésives, I'apport et la rémanence des propriétés de brillance, I'apport de douceur et de lubrification, de rigidité et de résistance à l'abrasion. La présente invention vise justement à la satisfaction d'un tel besoin. Ainsi, à la suite d'importantes recherches menées sur la question, il a été trouvé par la Demanderesse, et ceci de façon inattendue et surprenante, qu'il était possible d'obtenir des compositions cosmétiques filmogènes convenant à de nombreuses applications et présentant d'excellentes propriétés, en particulier telles que celles ci-dessus énumérées, en utilisant des pseudo-latex bien particuliers. Cette découverte est à la base de la présente invention. Conformément à la présente invention, il est donc maintenant proposé de nouvelles compositions cosmétiques qui sont caractérisées par le fait qu'elles comprennent, dans un support cosmétiquement acceptable, au moins un pseudo-latex à base d'un polycondensat multiséquencé dont la chaîne est constituée par la répétition d'au moins une séquence polysiloxane et d'au moins une séquence polyuréthane et/ou polyurée, ladite séquence polyuréthane et/ou polyurée comportant en outre des groupements anioniques ou cationiques. On entend désigner selon l'invention, et ceci en conformité avec l'acception commune, par l'expression "pseudo-latex" une suspension aqueuse stable constituée de fines particules, généralement sphériques, du polycondensat Polysiloxanes/Polyuréthanes tel que ci-dessus défini, ces particules ayant été obtenues par mise en dispersion, dans une phase aqueuse appropriée, dudit polycondensat à l'état déjà synthétisé. L'expression "pseudo-latex" ne doit donc pas être confondue avec l'expression "latex" ou "latex synthétique" qui est certes également une suspension aqueuse constituée de particules d'un polymère ou d'un polycondensat, mais dont lesdites particules ont été classiquement obtenues directement par polymérisation (respectivement par polycondensation) en émulsion d'un ou plusieurs monomères dans une phase aqueuse appropriée. En particulier, la synthèse d'un "latex" nécessite obligatoirement l'emploi d'agents tensio- actifs, lesquels se retrouvent alors toujours dans la suspension finale. A l'inverse, compte tenu de la nature ionique des polycondensats mis en oeuvre dans le cadre de l'invention, on s'affranchit d'un tel emploi. Ce point important sera repris plus en détails par la suite. Pour une bonne compréhension de l'exposé qui va suivre, et en particulier de la définition des formules données, on commencera par expliquer, mais seulement dans ses grandes lignes directrices, le procédé général de synthèse des pseudo-latex utilisés dans le cadre de la présente invention. Les détails du procédé seront donnés plus loin. De même, seront précisées ultérieurement les significations et valeurs de certains radicaux (R, B,...) et autres paramètres, qui n'apparaitront donc dans la partie introductive donnée maintenant qu'à titre purement symbolique et de commodité. Comme indiquer précédemment, cette synthèse passe donc tout d'abord par la préparation préalable du polycondensat destiné à être mis en suspension Ce polycondensat est essentiellement préparé selon un procédé en deux étapes. La première étape consiste en une réaction classique de polycondensation entre (i) un polymère polysiloxane (ou silicone) présentant une fonction hydroxy ou une fonction amine aux extrémités de sa chaîne (i.e un a,ỏ-dihydroxypolysiloxane, ou un a,co- diaminopolysiloxane, ou un a,co-aminohydroxy- ou hydroxyaminopolysiloxane), et (ii) un diisocyanate (présent en quantité stoêchiométrique, ou en excès stoêchiométrique, c'est à dire à plus de 2 moles par mole de silicone) ce par quoi l'on obtient une nouvelle silicone présentant cette fois une fonction isocyanate à chacune de ses extrémités de chaîne; puis, dans une deuxième étape, on couple les chaînes du polycondensat obtenu précédemment au moyen d'un agent coupleur (en quantité variable choisie en fonction de la longueur de chaîne finale désirée) choisi parmi les diols et/ou les diamines et/ou les alcoolamines, de manière à obtenir finalement un nouveau polycondensat de plus longue chaîne. Les réactions mises en oeuvre dans la première étape conduisent ainsi à un polysiloxane présentant à ses extrémités de chaîne, outre les fonctions isocyanates mentionnées ci- dessus, des motifs uréthane et/ou urée, et ceci selon les mécanismes classiques d'une réaction de condensation opérée entre (i) une fonction isocyanate, telle que portée par le diisocyanate de départ, et (ii) une fonction alcool (création dans ce cas d'un motif uréthane) ou d'une fonction amine (formation dans ce cas d'une fonction urée), telles que portées par le polysiloxane de départ, à savoir: -(polysiloxane)-OH + O=C=N-R-N=C=O --------->-(polysiloxane)-O-C-NH-R-N=C=O (diisocyanate) Il O et/ou -(polysiloxane)-NH2 + O=C=N-R-N=C=O ----------> -(polysiloxane)-NHC-NH-R-N=C=O il o Les polycondensats obtenus à l'issue de cette première étape peuvent donc être en fait définis par la formule générale (1) suivante: O=C=N-R-NH-C-X1 -(polysiloxane)-Xl -C-NH-R-N=C=O (1) Il Il 0 0 dans laquelle X1 peut donc représenter, séparément ou conjointement, -Oou -NH-. Dans la deuxième étape, les fonctions alcools et/ou amines de l'agent coupleur (agent coupleur que l'on peut ici symboliser de manière commode par OH-B-OH, ou NH2-B- NH2 ou bien encore NH2-B-OH) viennent alors réagir, et ceci selon les mêmes mécanismes que ceux exposés pour la première étape, soit avec les fonctions isocyanates portées en bout de chaîne par le polycondensat polysiloxane de formule (1) ci-dessus, soit avec des fonctions isocyanates portées par du diisocyanate libre, lorsque ce dernier a été introduit en excès stoechiométrique lors de la première étape, donnant ainsi naissance dans la chaîne (plus longue) du nouveau polycondensat obtenu à une sucession de motifs uréthane et/ou urée, c'est à dire à des séquences de type polyuréthane et/ou polyurée symbolisables par la formule (2): ( XzB-X2- C -NH -R -NH -C -)-- (2) Il Il O O dans laquelle X2 représente -O- ou -NH-, et x est une valeur correspondant substantiellement au nombre de moles d'agent coupleur mises en oeuvre dans la réaction. Comme indiqué précédemment, on obtient donc ainsi finalement un polycondensat constitué par la répétition de séquences polysiloxanes (correspondant simplement au polysiloxane d'origine, et tel qu'il apparait dans la formule (1)) et de séquences polyuréthanes et/ou polyurées (formule (2)). Selon un aspect extrêmement important de l'invention, les agents coupleurs (c'est à dire en fait le radical B) portent des groupements chimiquement anionisables ou cationisables, c'est à dire des groupements qui, et respectivement, lorsqu'ils sont soumis à l'action d'une base, donnent des groupement anioniques (c'est le cas par exemple des groupements carboxyliques) et lorsqu'ils sont soumis à l'action d'un acide, donnent des groupements cationiques (cas par exemple d'une amine tertiaire). La neutralisation des groupements anionisables (respectivement cationisables) par la base (respectivement par l'acide) peut alors être, au choix, soit partielle soit totale, selon les quantité d'agents neutralisants mises en oeuvre. Le caractère ionisable (et ionisé après neutralisation) du polycondensat permet ainsi de s'affranchir de l'emploi d'agents tensio-actifs lors de la préparation des pseudo-latex correspondants (autodispersabilité). Ces pseudo-latex sont obtenus selon les méthodes classiques et connues de préparation des pseudo-latex, sous réserves toutefois de certaines particularités qui seront mentionnées plus en détails par la suite. En particulier, on peut souligner à nouveau que les pseudo-latex conformes à l'invention présentent un caractère ionique plus ou moins marqué. Mais d'autres caractéristiques, aspects et avantages de l'invention apparaitront maintenant de manière plus claire à la lecture de la description détaillée et complète qui va suivre, ainsi que des divers exemples concrets, mais nullement limitatifs, destinés à l'illuster. Comme indiqué précédemment, la chaine du polycondensat ionique rentrant dans la composition des pseudo-latex utilisés dans le cadre de la présente invention est essentiellement caractérisée par le fait qu'elle est constituée par la répétition (ou alternance) de séquences de type polysiloxane et de séquences de type polyuréthane et/ou polyurée, lesdites séquences polyuréthanes et/ou polyurées comportant des groupement ioniques de type anioniques ou cationiques. La répétition des séquences ci-dessus peut être de type aléatoire, mais elle est de préférence de type régulièrement alternée. En outre, le rapport en nombre entre les séquences de type polyuréthane et/ou polyurée et les séquences de type polysiloxane est généralement compris entre 1 et 10, de préférence entre 1 et 3. Les poids moléculaires des polycondensats PolysiloxanesPolyuréthane/Polyurée peuvent varier dans de larges limites, en particulier entre 2000 et 500 000, mais de préférence entre 3000 et 250 000. De préférence, la séquence polysiloxanique répond à la formule générale (I) suivante: ( Fxi p -XI-+ -R-NH)Il -a) o dans laquelle: - P est un segment polysiloxane, - X1 représente, séparement ou conjointement, -O- ou -NH-, - et R (qui n'est autre que le motif du diisocyanate tel que mentionné ci-avant) est un radical divalent choisi parmi les radicaux alkylènes de type aromatique, aliphatique ou cycloaliphatique. De préférence, le segment polysiloxane P répond à la formule générale (1') suivante: I - Y( si -O -z Si -Y- (r I I Rl RI dans laquelle les radicaux R1, qui peuvent être identiques ou différents, sont choisis parmi d'une part les radicaux hydrocarbonés monovalents en Cl-C20 exempts ou substantiellement exempts d'insaturations éthyléniques et, d'autre part, les radicaux aromatiques, Y représente un radical hydrocarboné bivalent, et z un nombre entier tel que le poids moléculaire moyen du segment polysiloxane soit compris entre 300 et 10 000. De préférence, Y est un radical bivalent choisi parmi les radicaux alkylènes de formule -(CH2)a-, dans laquelle a représente un nombre entier pouvant être compris entre 1 et 10. A titre de radicaux R1 convenant dans le cadre de l'invention, on peut plus particulièrement citer les radicaux alkyles, et notamment les radicaux méthyle, éthyle, propyle, isopropyle, butyle, pentyle, hexyle, octyle, décyle, dodécyle et octadécyle, les radicaux cycloalkyles, en particulier le radical cyclohexyle, les radicaux aryles, notamment phényle et naphtyle, les radicaux arylalkyles, notamment benzyle et phényléthyle, ainsi que les radicaux tolyle et xylyle. On notera que, selon l'invention, il est important que le segment polysiloxane soit exempt, ou substantiellement exempt, de motifs du type Si-H ou Si-R1 dans lequel R1 représenterait un radical hydrocarboné présentant des insaturations éthyléniques, et ceci de manière à éviter toute réticulation intempestive du polycondensat sur lui-même. Selon un mode particulièrement préféré de réalisation de la présente invention, le segment polysiloxane P présent dans les polycondensats constituant le pseudo-latex, répond à la formule (1") suivante: CH3 CH3 I I ( CH2-)-[ Si- O -]7 Si--( CH2-)- (r') CH3 CH3 dans laquelle a et z sont des valeurs telles que définies ci-avant. Concernant maintenant les séquences polyuréthanes et/ou polyurées rentrant dans la constitution des polycondensats qui sont utilisés dans le cadre de l'invention, celles-ci répondent de préférence à la formule générale (Il) suivante: f [ x2 B _C- NH -R -NH -C-] (11) Il II o o dans laquelle: -X2 représente, séparément ou conjointement, -O- ou -NH-, - R (qui, comme ciavant pour la formule (I), n'est autre que le motif du diisocyanate utilisé pour conduire la réaction de condensation) est tel que défini ci- dessus pour les séquences de formule (I), - x (qui, comme indiqué précédemment dans la description correspond substantiellement au nombre de moles d'agents coupleurs utilisées dans le procédé de synthèse du polycondensat) est un nombre entier pouvant varier de 1 à 10, et de préférence de 1 à 3, - et B (qui n'est autre que le motif apporté par l'agent coupleur tel que mentionné ci- avant) est un radical hydrocarboné bivalent porteur d'une charge ionique, positive ou négative. A titre de radicaux B porteurs de groupements anioniques (i.e de charges négatives), on peut plus particulièrement citer ceux qui sont porteurs de groupement présentant une ou des fonction(s) carboxylique(s) et/ou une ou des fonctions sulfoniques, lesdites fonctions carboxyliques et/ou sulfoniques étant neutralisées partiellement ou totalement par une base minérale ou organique, comme cela sera expliqué plus en détails par la suite. Ainsi, parmi les radicaux B bivalents porteurs de fonctions carboxyliques ou sulfoniques convenant particulièrement bien dans le cadre de la présente invention, on peut mentionner ceux de formule (111): R2 I 4 CH2p +C - CH2 -)- (m z dans laquelle R2 représente un radical alkyle, linéaire ou ramifié, en C1-C3, Z une fonction acide carboxylique (-COOH) ou acide sulfonique (-SO3H) ou un sel desdites fonctions acides (fonctions carboxylate et sulfonate, respectivement), et p et q, qui peuvent être identiques ou différents, des nombres entiers compris entre 1 et 5, et ceux de formule (Ill'): L/E Z (mI') dans laquelle Z a la signification ci-dessus, A titre de radicaux B porteurs de groupements cationiques (i.e. de charges positives), on peut plus particulièrement citer ceux qui sont porteurs de groupements de type amines tertiaires, lesdites amines tertiaires étant, pour partie ou totalement, soit neutralisées (présence de motifs - NH±) soit quaternisées, comme cela sera expliqué plus en détails par la suite. Ainsi, parmi les radicaux B bivalents porteurs de fonctions amines tertiaires cationisables convenant particulièrement bien dans le cadre de la présente invention, on peut mentionner ceux de formule: t CHI2 - 1- N + CH2é (IV) R3 dans laquelle R3 représente un radical alkyle, linéaire ou ramifié, en C1 -C4, et r et s deux nombres entiers, identiques ou différents, qui peuvent être compris entre 1 et 10. Sous forme neutralisée ou quaternisée, les radicaux B ci-dessus deviennent alors: I4 CEI2 ---,N-( CH2-t, (IV) R3 formule dans laquelle R3 a la signification ci-dessus, et R4 représente soit l'hydrogène (neutralisation) soit un radical alkyle, linéaire ou ramifié, en C1-C10 ou un cycle aromatique (quaternisation). Selon l'invention, les taux de neutralisation des fonctions anionisables ou cationisables peuvent être compris entre 10 et 100%, de préférence entre 20 et 100%. Concernant enfin les radicaux R plus particulièrement préférés selon la présente invention et rentrant dans le cadre de la définition des séquences de formules (I) et (Il) données ci-avant, on peut mentionner ceux de formules: ou A40ouCH ou CH2 ou t-( CH2 t4- dans lesquelles b est un nombre entier compris entre 0 et 3, et c un nombre entier compris entre 1 et 20, de préférence compris entre 2 et 12. Parmi les radicaux bivalents R particulièrement préférés rentrant dans le cadre des formules ci-dessus, on peut citer les radicaux hexaméthylène, 4,4'-biphénylèneméthane, 2,4- et/ou 2,6-tolylène, 1,5- naphtylène, p-phénylène, méthylène 4,4-biscyclohéxyle et le radical divalent dérivé de l'isophorone. Le procédé de synthèse des pseudo-latex utilisés dans le cadre de la présente invention va maintenant être développé un peu plus en détails. Dans ces grandes lignes, ce procédé correspond à celui déja indiqué en début de description. On fait réagir, dans un solvant organique, un a,oe-dihydroxy et/ou diamino et/ou aminohydroxy et/ou hydroxyaminopolysiloxane répondant à la formule générale suivante: X3- p -X 3 dans laquelle P a la signification donnée ci-avant (segment polysiloxane), et X3 représente, conjointement ou séparément, -OH ou -NH2, avec un excès stoechiométrique d'un diisocyanate de formule: O=C=N-R-N=C=O dans laquelle R a la signification donnée ci-avant, puis à coupler les chaînes du polycondensat obtenu précédemment par un diol et/ou une diamine et/ou une alcool amine répondant à la formule: X4-B -X4 dans laquelle B a la signification donnée ci-avant, et X4 représente -OH ou -NH2, à une température comprise entre 40 et 1 00 C, en présence d'un sel d'étain en tant que catalyseur. Le solvant organique utilisé à ces étapes est de préférence choisi dans le groupe constitué par l'acétone, la méthyléthylcétone, le tétrahydrofuranne et le 1,2- dichloroéthane, ces solvants étant inertes vis-à-vis des groupes isocyanates. Le sel d'étain est, quant à lui, de préférence choisi parmi l'éthyl-2 hexanoate d'étain et le dibutyl dilaurate d'étain. Dans le cadre de la mise en oeuvre du procédé ci-dessus, les diisocyanates particulièrement préférés sont choisis, seuls ou en mélanges, parmi le diphénylméthane 4,4'-diisocyanate et le méthylène 4, 4'-bis-dicyclohexyldiisocyanate, et les agents coupleurs particulièrement préférés sont choisis, seuls ou en mélanges, parmi l'acide diméthylol propionique, la N-méthyldiéthanolamine, le 1,3- diaminopropane et l'éthanolamine, étant bien entendu que la possibilité de mélange coupleur acide/coupleur amine est exclue. Le polycondensat polysiloxane-Polyuréthane/Polyurée ainsi obtenu peut être ensuite éventuellement purifié, par exemple par précipitation dans un solvant non polaire tel que le cyclohexane. Conformément à l'invention, ce polycondensat, éventuellement purifié, est ensuite utilisé à [a préparation d'un pseudo-latex stable qui sera constitué de particules solides dudit polycondensat neutralisé à l'aide d'un agent neutralisant convenable qui peut être soit une base minérale ou organique lorsque le radical B tel que ci-avant défini est porteur de fonctions anionisables telles que par exemple des fonctions acides carboxyliques et/ou sulfoniques, soit un acide minéral ou organique lorsque ledit radical B est porteur de fonctions cationisables telles que par exemple des fonctions amines tertiaires, soit un halogénure d'alkyle en vue de procéder spécifiquement à la quaternisation d'amines tertiaires. Selon l'invention, le taux de neutralisation peut aller de 10% à 100%, de préférence de 20 à 100 %. A l'inverse d'un procédé conventionnel de préparation de pseudo-latex qui consiste à dissoudre un polymère insoluble dans l'eau, dans un solvant organique, soluble ou partiellement soluble dans l'eau, à introduire dans la solution organique de polymère ainsi obtenue un tensioactif, un mélange de tensioactifs ou un polymère colloide protecteur ou bien encore un mélange tensioactif(s)/polymère colloide protecteur, et ceci dans le but d'obtenir une bonne stabilisation des particules, puis à disperser (émulsion) sous agitation la dispersion ainsi obtenue dans de l'eau et à procéder ensuite à l'élimination du solvant organique par évaporation sous vide, ce qui conduit à une suspension aqueuse de particules de polymère enrobées de tensioactif(s) et/ou de polymère colloide protecteur, les polycondensats à séquences Polysiloxane- Polyuréthane/Polyurée utilisés dans le cadre de l'invention, puisqu'ils comportent des fonctions ioniques partiellement ou totalement neutralisées apportant aux polycondensats une sorte d"'autodispersibilité" dans l'eau, permettent d'obtenir des pseudo-latex particulièrement stables en l'absence de tout stabilisant hydrophile, de tensioactif ou de colloiïde protecteur. Il va de soi que la nature de l'agent neutralisant qu'il conviendra d'utiliser pour neutraliser le polycondensat PolysiloxanePolyuréthane/Polyurée sera fonction de la nature des fonctions ionisables portées par ce dernier. Lorsque ledit polycondensat comporte une fonction anionisable telle que par exemple une fonction acide carboxylique ou sulfonique, I'agent neutralisant peut être une base minérale telle que la soude, la potasse ou l'ammoniaque, ou une base organique telle qu'un aminoalcool choisi notamment parmi le 2-amino 2-méthyl 1-propanol (AMP), la triéthanolamine, la triisopropanolamine (TIPA), la monoéthanolamine, la diéthanolamine, la tri[(2-hydroxy) 1-propyl]amine, le 2-amino 2-méthyl 1,3-propanediol (AMPD), et le 2- amino 2-hydroxyméthyl 1,3-propanediol ou bien une diamine telle que la lysine. Lorsque le polycondensat comporte une fonction cationisable du type amine tertiaire, I'agent neutralisant peut être un acide minéral tel que l'acide chlorhydrique, ou un acide organique tel que l'acide lactique, I'acide glycolique ou l'acide mandélique. L'agent neutralisant peut être aussi un agent quaternisant de la fonction amine tertiaire, comme par exemple les halogénures d'alkyles et en particulier le iodure de méthyle ou le bromure d'éthyle. La neutralisation peut être réalisée soit in situ dans la solution du polycondensat Polysiloxane-Polyuréthane/Polyurée dans le solvant organique par addition de la quantité déterminée d'agent neutralisant, soit lors de la préparation de l'émulsion, I'agent neutralisant se trouvant alors dans la phase aqueuse de l'émulsion. Le solvant organique utilisé doit être un solvant volatil ou un mélange de tels solvants présentant un point d'ébullition inférieur à celui de l'eau et être par ailleurs miscible ou partiellement miscible à l'eau. Un tel solvant organique est de préférence choisi parmi l'acétone, la méthyléthylcétone, le tétrahydrofuranne, l'acétate de méthyle, I'acétate d'éthyle, l'isopropanol et l'éthanol. Après l'obtention du polycondensat Polysiloxane-Polyuréthane/Polyurée totalement ou partiellement neutralisé dans le solvant organique, on procède alors à la préparation d'une émulsion en versant, sous agitation, à la solution organique obtenue, une quantité appropriée d'eau contenant éventuellement un agent anti-mousse dont le rôle sera de facilliter l'évaporation ultérieure de la phase organique. Comme indiqué précédemment, on peut, selon une variante du procédé, opérer la neutralisation des fonctions ionisables du polycondensat lors de laformation même de l'émulsion en versant une solution aqueuse contenant la quantité requise de l'agent neutralisant. Lors de la formation de l'émulsion, I'agitation est de préférence réalisée à l'aide d'un disperseur cisaillant du type Moritz ou Ultraturax ou Raineri équipé de pâles défloculantes. L'émulsion ainsi obtenue est particulièrement stable sans qu'il soit nécessaire d'employer un agent tensioactif dans la mesure o les groupes ioniques du polycondensat Polysiloxane-Polyuréthane/Polyurée se placent à l'interface avec l'eau et protègent les gouttelettes de la coalescence par répulsion électrostatique. Après formation de l'émulsion à une température comprise entre la température ambiante et 70 C environ, on procède alors à l'évaporation sous pression réduite du solvant organique jusqu'à son élimination totale, ladite évaporation étant de préférence réalisée sous léger chauffage. On obtient ainsi finalement un pseudo-latex, c'est à dire une dispersionaqueuse de particules du polycondensat Polysiloxane- Polyuréthane/Polyurée filmogène, qui est exempte de tout tensio-actif ou de tout autre stabilisant hydrophile, tout en étant très stable. La taille moyenne des particules constituant le pseudo-latex, ainsi que leur polydispersité, peuvent être réglées en faisant varier, lors de la préparation dudit pseudo- latex, les proportions respectives entre le polycondensat, le solvant organique et l'eau, ou en faisant varier le taux de neutralisation ou la nature de l'agent neutralisant. Selon un mode particulier de réalisation des pseudo-latex utilisés dans le cadre de la présente invention, la taille moyenne des particules constituant ledit pseudo-latex est comprise entre 5 et 400 nanomètres, de préférence entre 10 et 250 nanomètres. La polydispersité en taille desdites particules, mesurée par diffusion quasi-élastique de la lumière, est, quant à elle, généralement inférieure à 0,5, et de préférence inférieure à 0,3. Comme indiqué précédemment, les compositions cosmétiques selon l'invention, qui contiennent donc, dans un support cosmétiquement acceptable, des pseudo- latex tels que ci-dessus définis, présentent, pour des applications aussi variées que celles rencontrées par exemple dans le domaine du capillaire, du maquillage ou bien encore des soins de la peau, ou de tout autre domaine cosmétique dans lequel l'utilisation d'une substance filmogène est désirable ou recherchée, des propriétés tout à fait remarquables, en particulier au niveau de leurs propriétés filmogènes et de brillance, de leur aptitude à conserver ces propriétés dans le temps face à l'action d'agents extérieurs (rémanence) et aussi de leur propriétés de douceur, de lubrification et de résistance à I'abrasion. Parmi les applications préférentiellement visées par la présente invention, et les différents effets bénéfiques obtenus dans ces dernières, on peut plus particulièrement mentionner: - le domaine des produits capillaires (lavage, soin ou beauté des cheveux), o les compositions selon l'invention, en particulier sous forme d'aérosols, de mousse, de shampooings, d'après-shampooings, de lotions ou de gels coiffants ou traitants, laques ou lotions de mise en forme ou de mise en plis ou encore de fixation, permettent d'apporter aux cheveux brillance, douceur, facilité de coiffage (phénomène d"'individualisation" des cheveux au moment du dépôt de la composition), meilleur toucher, ainsi que la rémanence (c'est à dire le maintien durable, même sous l'action d'agents extérieurs) de ces propriétés. - le domaine des produits de maquillage, en particulier pour le maquillage des ongles et des cils, o les compositions selon l'invention, sous forme de vernis à ongle, de mascaras ou de eye-liners par exemple, permettent d'apporter, dans le cas du maquillage des cils, les mêmes avantages que ceux évoqués précédemment pour le traitement des cheveux, et, dans le cas des vernis à ongles (o les compositions peuvent être utilisées comme filmogène seule ou comme additif filmogène), brillance, meilleure mouillabilité de l'ongle, rémanence du film et de sa brillance aux lavages, meilleure résistance à l'abrasion (apport de glissant par lubrification des surfaces), meilleure rigidité. - dans le domaine des produits de soin de la peau (crèmes, laits, lotions, masques, sérums, produits solaires), o les compositions selon l'invention permettent plus particulièrement d'apporter brillance, meilleure mouillabilité et résistance aux lavages à l'eau (produits solaires). La proportion en pseudo-latex dans les compositions cosmétiques (hors vernis à ongles) est généralement comprise entre 0,5 et 20%, et de préférence entre 1 et 15% en poids par rapport au poids total de la composition. Dans le cas des vernis à onbles, cette proportion peut aller jusqu'à 30% en poids. Les compositions peuvent en outre, et bien entendu, contenir divers adjuvants destinés à la rendre acceptable dans une application cosmétique particulière. Les compositions selon l'invention peuvent contenir des filtres solaires UV-A ou UV-B ou à bande large et être utilisées ainsi comme produits anti-solaires. Les compositions selon l'invention peuvent par ailleurs contenir des additifs cosmétiques conventionnels choisis parmi les corps gras, des solvants organiques, des silicones, des agents épaississants, des adoucissants, des agents anti-mousse, des agents hydratants, des humectants, des agents traitants (agents anti-chute, anti-pélliculaire,.. .), des polymères anioniques, non ioniques ou amphotères ou leurs mélanges, des antiperspirants, des agents alcanisants, des colorants, des pigments, des parfums, des conservateurs et des agents propulseurs lorsque les compositions se présentent sous forme aérosol. Plus précisémment, comme corps gras, on peut utiliser une huile ou une cire ou leurs mélanges, des acides gras, des alcools gras, des esters d'acides gras tels que les triglycérides d'acides gras en C6-C18, de la vaseline, de la paraffine, de la lanoline, de la lanoline hydrogénée ou acétylée. Parmi les huiles, on peut citer les huiles minérales, animales, végétales ou les huiles de synthèse et notamment l'huile de vaseline, de paraffine, de ricin, de jojoba, de sésame, ainsi que les huiles et les gommes de silicones et les isoparaffines. Parmi les cires animales, fossiles, végétales, minérales ou de synthèse, on peut notamment citer la cire d'abeille, de caroube, de Candellila, I'ozokérite, les cires microcristallines ainsi que les cires et les résines de silicone. Parmi les agents épaississants, on peut citer: - les celuloses modifiées telles que l'hydroxyéthylcellulose, la méthylcellulose, I'hydroxypropylcellulose et la carboxyméthylcellulose. Parmi celles-ci, on peut citer notamment les gommes vendues sous la dénomination de "Cellosize QP 44001 H par la Société Amercol, - la gomme de caroube, la gomme de guar, la gomme de guar quaternisée vendue sous la dénomination de "Jaguar C-13-S" par la Société Meyhall, la gomme d'hydroxypropylguar, la gomme de xanthane, - les acides polyacryliques réticulés tels que les "Carbopol" de la Société Goodrich, - les polymères poly(métha)crylates de glycéryle vendus sous les dénominations de "Hispagel" ou "Lubragel" par les Sociétés Hispano Quimica ou Guardian, - la polyvinylpyrrolidone, - l'alcool polyvinylique, - les polymères et les copolymères réticulés d'acrylamide, tels que ceux vendus sous les dénominations de "PAS 5161" ou "Bozepol C" par la Société Hoechst, de "Sepigel 305" par la Société Seppic, ou de "Salcare SC95" par la Société Allied Colloid, ou encore - les homopolymères réticulés de chlorure de méthacryloyloxyéthyltriméthylammonium vendus sous la dénomination de "Salcare SC95" par la Société Allied Colloid. On va maintenant donner à titre d'illustration de l'invention plusieurs exemples de préparation de polycondensats Polysiloxane-Polyuréthane ainsi que de pseudo-latex et de compositions cosmétiques les contenant. Les synthèses conduisant aux polycondensats multiséquencés Polysiloxane- Polyuréthane ont été réalisées à partir de prépolymères du type polydiméthylsiloxane a,eo hydroxyorganofonctionnels (produits commerciaux vendus par la Société Goldschmidt sous les dénominations Tegomer H-Si 2111 et Tegomer H-Si 2311) de structure: CH3 CH3 1 1 HO -+ CH2 Si- O Si-" CH2--6 OH l I CH3 CH3 et ayant en outre les caractéristiques rassemblées dans le tableau cidessous: Nom commercial | Tegomer H-Si 2111 Tegomer H-Si 2311 Groupes fonctionnels groupes hydro les primaires Fonctionnalité 2 2 nombre de motifs z environ 10 environ 30 Indice Hydroxyle 120 (+/- 10) 45 (+/-5) (mg KOH/g) viscosité à 25 C (cP) 85 (+/- 10) 115 (+/- 15) Poids moléculaire moyen en 700 2 200 nombre (Mn) Dans la suite, ces deux produits commerciaux seront appelés par commodité SIL 700 et SIL 2200 (nomination basée sur leur poids moléculaire respectif). Exemple 1 Dans cet exemple, on a préparé un polycondensat Polysiloxane- Polyuréthane anionisable de structure théorique: CH3 CICH ( -i-O+ Si-(CN)6-O-R o_ I II I II I II I Ci3 Ci% O COOH O O dans laquelle R représente: -o- c--Q-- et correspondant à la réaction entre: - 1 mole de SIL 700 (prépolymère polysiloxane) -2 moles de 4,4' diphénylméthanediisocyanate (ci-après dénommé MDI) - et 1 mole d'acide diméthylolpropionique (agent coupleur, ci-après dénommé DMPA), ces valeurs étant rapportées à 1 mole de SIL 700. Dans un réacteur cylindrique pourvu d'une agitation centrale du type ancre, d'un thermomètre, d'un réfrigérant, d'une arrivée de barbotage d'azote et surmonté d'une ampoule à introduction, on introduit, sous courant d'azote, 50 g de MDI et 50 g de tétrahydrofurane (THF). La dissolution du mélange se fait sous agitation et à température ambiante. Parallèlement, on a dissout 70 g de SIL 700 dans 70 g de THF, et la solution ainsi obtenue est versée dans l'ampoule à introduction située au dessus du réacteur. On introduit alors, sous agitation et courant d'azote, cette solution de SIL 700 dans le réacteur contenant la solution de MDI, en maintenant la température du milieu de réaction à 50 C par chauffage extérieur. La coulée de la solution de SIL 700 dure 1 H30 et la température du milieu réactionnel est maintenue à 50 C pendant toute la durée de l'introduction. A la fin de la coulée, la réaction conduit à la formation quantitative d'un prépolymère Polysiloxane à extrémités ca,co diisocyanate. On introduit ensuite (temps de coulée: 30 mn) dans le réacteur contenant le prépolymère ci-dessus, et ceci toujours sous agitation, barbotage d'azote et maintien de la température à 50 C, une solution de DMPA obtenue en dissolvant 13,4 g de DMPA dans 400 g de THF. Au début de la coulée, on introduit en outre dans le milieu de réaction 0,15 g de dibutyldilaurate d'étain qui sert de catalyseur. On laisse ensuite réagir le tout pendant 10 h, sous agitation et à 50 C. La fin de la réaction peut être controlée en vérifiant par analyse infrarouge l'absence de bandes d'adsorption -N=C=O à 2270 cm-1. Si besoin est, on peut alors rajouter de l'éthanol au milieu réactionnel pour terminer la réaction et consommer totalement les groupes -N=C=O encore disponibles; dans ce cas, on peut par exemple rajouter de l'ordre de 10 ml d'éthanol et laisser à nouveau réagir le tout pendant 4 H à 50 C. En fin de réaction, on obtient une solution organique (THF) du polycondensat désiré, lequel est ensuite récupéré et purifié par précipitation de ladite solution dans 5 I d'un mélange équi-volume (50/50) éther de pétrole/éther éthylique. Le rendement de récupération est de 90% en poids après séchage. L'indice d'acide du polycondensat obtenu est de 46 (théorique: 42). Son poids moléculaire moyen en nombre est de 5000. Exemple 2 On procède ici à la préparation d'un polycondensat PolysiloxanePolyuréthane anionisable de même structure théorique que celle de l'exemple 1, mais obtenu cette fois à partir du prépolymère polysiloxane SIL 2200 Le mode opératoire suivi est donc identique à celui de l'exemplel, mais les quantités de réactifs mises en jeu sont cette fois les suivantes: - 80 g de SIL 2200 dissous dans 80 g de THF - 18,2 g de MDI dissous dans 20 g de THF - 4,9 g de DMPA dissous dans 200 g de THF - 0,1 g de dibutyldilaurate d'étain de manière à observer là encore les proportions 1 mole de SIL 2200: 2 moles de MDI 1 mole de DMPA. En outre, la récupération et la purification du polycondensat final désiré se fait cette fois plus simplement par précipitation de la solution organique le contenant dans 5 I d'eau permutée. Le rendement de récupération est alors de 92% en poids. L'indice d'acide du polycondensat obtenu est de 21,7 (théorique: 19,8). Son poids moléculaire moyen en nombre est de 6300. Exemple 3 Dans cet exemple, on a préparé un polycondensat Polysiloxane- Polyuréthane cationisable de structure théorique: CH3 CH3 CH3 ! I I -4- (CH2)6-4-.Si-C4-. Si- I I il Il Il Il CH3 CH3 O O O O dans laquelle R représente: -O c ces valeurs étant rapportées à 1 mole de SIL 700. Dans le même réacteur que celui de l'exemple 1 et équipé de la même manière, on introduit, sous courant d'azote, 50 g de MDI et 50 g de THF. La dissolution du mélange se fait sous agitation et à température ambiante. Parallèlement, on a dissout 70 g de SIL 700 dans 70 g de THF, et la solution ainsi obtenue est versée dans l'ampoule à introduction située au dessus du réacteur. On introduit alors, sous agitation et courant d'azote, cette solution de SIL 700 dans le réacteur contenant la solution de MDI, en maintenant la température du milieu de réaction à 50 C par chauffage extérieur. La coulée de la solution de SIL 700 dure 1H30 et la température du milieu réactionnel est maintenue à 50 C pendant toute la durée de l'introduction. A la fin de la coulée, on dilue le milieu de réaction par 350 g de THF, tout en maintenant la température à 50 C. La réaction a conduit à la formation quantitative d'un prépolymère Polysiloxane à extrémités o,oe diisocyanate. On introduit ensuite (temps de coulée: 30 mn) dans le réacteur contenant le prépolymère ci-dessus, et ceci toujours sous agitation, barbotage d'azote et maintien de la température à 50 C, une solution de MEA obtenue en dissolvant 12,5 g de MEA dans g de THF. On laisse ensuite réagir le tout pendant 7H, sous agitation et à 50 C. La fin de la réaction peut être controlée en vérifiant par analyse infrarouge l'absence de bandes d'adsorption -N=C=O à 2270 cm-1. Si besoin est, on peut alors rajouter de l'éthanol au milieu réactionnel pour terminer la réaction et consommer totalement les groupes -N=C=O encore disponibles; dans ce cas, on peut par exemple rajouter de l'ordre de 10 ml d'éthanol et laisser à nouveau réagir le tout pendant 4 H à 50 C. En fin de réaction, on obtient une solution organique (THF) du polycondensat désiré, lequel est ensuite récupéré et purifié par précipitation de ladite solution dans 5 I d'un mélange équi-volume (50/50) éther de pétrole/éther éthylique. Le rendement de récupération est de 93% en poids après séchage. L'indice d'amine du polycondensat obtenu est de 45,7 (théorique: 43). Son poids moléculaire moyen en nombre est de 12600. Exemple 4 On procède ici à la préparation d'un polycondensat PolysiloxanePolyuréthane cationisable de même structure théorique que celle de l'exemple 3, mais obtenu cette fois à partir du prépolymère polysiloxane SIL 2200 Le mode opératoire suivi est donc identique à celui de l'exemple 3, mais les quantités de réactifs mises en jeu sont cette fois les suivantes: - 80 g de SIL 2200 dissous dans 80 g de THF - 18,2 g de MDI dissous dans 20 g de THF - 4,55g de MEA dissous dans 25 g de THF de manière à observer là encore les proportions 1 mole de SIL 2200: 2 moles de MDI 1 mole de MEA. En outre, la récupération et la purification du polycondensat final désiré se fait cette fois plus simplement par précipitation de la solution organique le contenant dans 5 I d'eau permutée. * Le rendement de récupération est alors de 90% en poids. L'indice d'acide du polycondensat obtenu est de 19 (théorique: 20,7). Son poids moléculaire moyen en nombre est de 50 100. Exemple 5 Dans cet exemple, on a procédé à la réalisation d'un pseudo-latex anionique à partir du polycondensat Polysiloxane-Polyuréthane anionisable préparé à l'exemple 1, ledit polycondensat étant ici neutralisé in situ à 50% (d'après l'indice d'acide) par de la soude. On dissout 30 g du polycondensat tel que directement obtenu à l'exemple 1 dans 170 g de THF (solution à 15% en poids de polycondensat). La solution organique ainsi obtenue est placée dans un réacteur et agitée vigoureusement par un disperseur cisaillant du type ULTRA-TURAX. On introduit alors goutte à goutte dans le réacteur contenant la solution organique agitée une phase aqueuse obtenue par mélange de 53,8 g d'eau permutée et de 6,16 g de NaOH 2M (quantité d'agent neutralisant nécessaire pour neutraliser à 50% les groupes -COOH portés par le polycondensat). Après introduction totale de la phase aqueuse, on ajoute ensuite, toujours sous agitation, g d'eau permutée de manière à diluer l'émulsion et réaliser complètement l'inversion de phase. Puis on agite pendant 15 mn supplémentaires. On évapore ensuite selectivement le solvant organique de l'émulsion grace à un évaporateur rotatif sous vide partiel, en prenant soin de ne pas dépasser une température de 50 C, et on concentre enfin la dispersion aqueuse de polycondensat à l'extrait sec final désiré, qui est ici de 25 % en poids. On obtient ainsi un pseudo-latex stable d'aspect laiteux. La taille moyenne des particules constituant le pseudo-latex est de 120 nanomètres et leur polydispersité en taille est inférieure à 0,1 (mesures par diffusion quasi-élastique de la lumière sur un appareil COULTER N4 SD commercialisé par la Société COULTRONIX). Le pH de la dispersion est de 6,6. Cette dispersion donne, par évaporation sur un support, un film continu et régulier, et ceci sans ajout de plastifiant. Exemple 6 Dans cet exemple, on a procédé à la réalisation d'un pseudo-latex anionique à partir du polycondensat Polysiloxane-Polyuréthane anionisable préparé à l'exemple 2, ledit polycondensat étant ici neutralisé in situ à 50% (d'après l'indice d'acide) par de la soude. Le mode opératoire est absolument identique à celui indiqué à l'exemple 5, mais les quantités et la nature des réactifs mis en jeu sont cette fois les suivantes: - solution organique: 30 g du polycondensat obtenu à l'exemple 2, dissous dans g de THF - phase aqueuse contenant le neutralisant: mélange entre 27 g d'eau permutée et 2,7 g de NaOH 2M quantité d'eau ajoutée pour la dilution de l'émulsion: 170 g On obtient ainsi finalement un pseudo-latex anionique présentant les caractéristiques suivantes: - extrait sec: 25% en poids -pH: 7,3 - taille moyenne des particules: 92 nanomètres - polydispersité: 0,25 Comme pour l'exemple 5, le pseudo-latex obtenu donne, après évaporation sur un support, un film continu et régulier, et ceci sans la présence de plastifiant. Exemple 7 Dans cet exemple, on a procédé à la réalisation d'un pseudo-latex cationique à partir du polycondensat Polysiloxane-Polyuréthane cationisable préparé à l'exemple 3, ledit polycondensat étant ici neutralisé in situ à 30% (d'après l'indice d'amine) par de l'acide chlorhydrique. Le mode opératoire est absolument identique à celui indiqué à l'exemple 5, mais les quantités et la nature des réactifs mis en jeu sont cette fois les suivantes: - solution organique: 30 g du polycondensat obtenu à l'exemple 3, dissous dans g de THF - phase aqueuse contenant le neutralisant: mélange entre 27 g d'eau permutée et 3,4 g de HCI 2M quantité d'eau ajoutée pour la dilution de l'émulsion: 170 g On obtient ainsi finalement un pseudo-latex cationique présentant les caractéristiques suivantes: - extrait sec: 20% en poids - pH: 4,7 - taille moyenne des particules: 54 nanomètres - polydispersité: 0,1 Comme pour l'exemple 5, le pseudo-latex obtenu donne, après évaporation sur un support, un film continu et régulier, et ceci sans la présence de plastifiant. Exemple 8 Dans cet exemple, on a procédé à la réalisation d'un pseudo-latex cationique à partir du polycondensat Polysiloxane-Polyuréthane cationisable préparé à l'exemple 4, ledit polycondensat étant ici neutralisé in situ à 70% (d'après l'indice d'amine) par de l'acide chlorhydrique. Le mode opératoire est absolument identique à celui indiqué à l'exemple 5, mais les quantités et la nature des réactifs mis en jeu sont cette fois les suivantes: - solution organique: 30 g du polycondensat obtenu à l'exemple 4, dissous dans g de THF - phase aqueuse contenant le neutralisant: mélange entre 40 g d'eau permutée et 3,9 g de HCI 2M quantité d'eau ajoutée pour la dilution de l'émulsion: 60 g On obtient ainsi finalement un pseudo-latex cationique présentant les caractéristiques suivantes: - extrait sec: 20% en poids - pH: 4,28 taille moyenne des particules: 75 nanomètres - polydispersité: 0,25 Comme pour l'exemple 5, le pseudo-latex obtenu donne, après évaporation sur un support, un film continu et régulier, et ceci sans la présence de plastifiant. Exemple 9 On donne ici un exemple de formulation pour vernis à ongles. - Pseudo-latex de l'exemple 5 24,88 g en matière active - Epaississant associatif uréthane non ionique vendu sous la dénomination de "SER AD FX 1100" par la Société Servo 0,3 g - Pigments 1 g -Eau qsp 100 g Le vernis à ongles obtenu est très résistant à l'eau: le film est intact après 1 heure sous agitation dans l'eau. La dureté du film obtenu est très satisfaisante et celui-ci adhère correctement à la kératine de l'ongle sans s'écailler. Il n'est pas collant et résiste aux rayures. Le vernis obtenu selon l'invention s'applique facilement sur l'ongle et présente en outre une très bonne brillance, ainsi qu'une tenue satisfaisante. Exemple 10 Cet exemple illustre une formulation pour mascaras. Phase A: - stéarate de triéthanolamine 11,8 g - cire d'abeille 5g - cire de carnauba 3 g - paraffine 1 g Phase B: - oxyde de fer noir 5 g Phase C: - gomme arabique 2 g - hydroxyéthylcellulose vendue sous la dénomination de "Cellosize QP" par la Société Amerchol 1,2 g Phase D: - pseudo- latex de l'exemple 6 5 g de matière active - conservateur qs -eau qsp 100 g Ce mascara est obtenu en portant les ingrédients de la Phase A à 85 C, à laquelle on ajoute la Phase B et l'on agite à l'aide d'une turbine. On porte ensuite l'eau de préparation à ébullition, on ajoute les conservateurs, puis à C les ingrédients de la Phase C. On ajoute alors la phase aqueuse obtenue (85 C) à la Phase A (85 C) sous agitation à l'aide d'une turbine (émulsification) puis on ajoute enfin, à 30 C, le pseudo-latex de la Phase D et agite à l'aide d'une pale. Exemple 11 Cet exemple illustre une autre composition pour mascaras. On prépare ce mascara selon le même mode opératoire que celui donné à l'exemple 10, mais avec les constituants suivants: Phase A - stéarate de glycérol 3 g mélange d'esters d'acide laurique et de sorbitol et d'acide laurique et de sorbitol oxyéthyléné à 20 moles d'oxyde d' éthylène, vendu sous la dénomination de "Tween 20" par la Société ICI 3,7 g - monoesters d'acide stéarique et de sorbitane vendu sous la dénomination de "Span 60" par la Société ICI 5,6 g - cire d'abeille 6 g - cire de carnauba 1,8 g paraffine 7,8 g Phase B: - oxyde de fer noir 4,5 g Phase C: hydroxyéthylcéllulose vendue sous la dénomination de "Cellosize QP" par la Société Amerchol 1,5 g Phase D: - pseudo-latex de l'exemple 7 2 g conservateurs qs -eau qsp 100 g Exemple 12 On donne ici quatre exemples de formulations capillaires. Lotion de mise en forme: - pseudo-latex de l'exemple 5 5 g de matière active - parfums, colorants, conservateurs qs - eau déminéralisée qsp 100 g Cette composition, appliquée sur les cheveux, après un shampooing, apporte un bon maintien de la coiffure et une très bonne brillance aux cheveux. Lotion de mise en forme: - pseudo-latex de l'exemple 6 4 g de matière active - parfums, colorants, conservateurs qs - eau déminéralisée qsp 100 g Cette composition, appliquée sur les cheveux, après un shampooing, apporte un bon maintien de la coiffure et une très bonne brillance aux cheveux. Spray de coiffape: On prépare un spray de coiffage en flacon pompe en conditionnant, dans un récipient approprié, la composition suivante: pseudo-latex de l'exemple 7 3 g de matière active - parfums, colorants, conservateurs qs - eau déminéralisée qsp 100 g le récipient, une fois rempli, est ensuite équipé d'une pompe de pulvérisation. Cette composition donne une bonne tenue de la coiffure et une très bonne brillance aux cheveux. Spray de coiffa pe: On prépare un spray de coiffage en mélangeant: pseudo-latex de l'exemple 8 3 g de matière active - parfums, colorants, conservateurs qs - eau déminéralisée qsp 100 g la lotion obtenue étant ensuite conditionnée dans un pulvérisateur rechargeable en air comprimé. Cette composition donne une bonne tenue de la coiffure et une très bonne brillance aux cheveux. REVENDICATIONS 1- Composition cosmétique, caractérisée par le fait qu'elle comprend, dans un support cosmétiquement acceptable, au moins un pseudo-latex à base d'un polycondensat multiséquencé dont la chaîne est constituée par la répétition d'au moins une séquence polysiloxane et d'au moins une séquence polyuréthane et/ou polyurée, ladite séquence polyuréthane et/ou polyurée comportant en outre des groupements anioniques ou cationiques. 2- Composition selon la revendication 1, caractérisée en ce que le poids moléculaire moyen en nombre dudit polycondensat est compris entre 2000 et 500 000. 3- Composition selon la revendication 2, carctérisée en ce que ledit poids moléculaire est compris entre 3000 et 250 000. 4- Composition selon l'une quelconque des revendications précédentes, caractérisée en ce que le rapport en nombre entre les séquences de type polyuréthane et/ou polyurée et les séquences de type polysiloxane dans le polycondensat est compris entre 1 et 10. - Composition selon la revendication 4, caractérisée en ce que ledit rapport est compris entre 1 et 3. 6- Composition selon l'une quelconque des revendications précédentes, caractérisée en ce que lesdits groupements anioniques sont des fonctions carboxyliques ou des fonctions sulfoniques, totalement ou partiellement neutralisées. 7- Composition selon l'une quelconque des revendications 1 à 5, caractérisée en ce que lesdits groupements cationiques sont des amines tertiaires, totalement ou partiellement neutralisées et/ou quaternisées. 8- Composition selon l'une des revendications 6 ou 7, caractérisée en ce que le taux de neutralisation ou de quaternisation est compris entre 10 et 100%. 9- Composition selon la revendication 8, caractérisée en ce que ledit taux est compris entre 20 et 100%. - Composition selon l'une quelconque des revendications précédentes, caractérisée en ce que la séquence polysiloxane répond à la formule générale (I) suivante: XL p -X 14 C -Nil -R -N01 () ods aO dans laquelle: - P est un segment polysiloxanique, -X1 représente, séparement ou conjointement, -O- ou -NH-, - et R est un radical divalent choisi parmi les radicaux alkylènes de type aromatique, aliphatique ou cycloaliphatique. 11- Composition selon la revendication 10, caractérisée en ce que ledit segment polysiloxanique P répond à la formule générale (1') suivante: R' Y ( Si -O- Si -Y - ( R1 R1 RI RI dans laquelle les radicaux R1, qui peuvent être identiques ou différents, sont choisis parmi d'une part les radicaux hydrocarbonés monovalents en C1-C20 exempts ou substantiellement exempts d'insaturations éthyléniques et, d'autre part, les radicaux aromatiques, Y représente un radical hydrocarboné bivalent, et z un nombre entier tel que le poids moléculaire moyen du segment polysiloxane soit compris entre 300 et 10 000. 12Composition selon la revendication 11, caractérisée en ce que ledit radical bivalent Y est choisi parmi les radicaux alkylènes de formule -(CH2)a-, dans laquelle a représente un nombre entier pouvant être compris entre 1 et 10. 13- Composition selon l'une des revendications 11 ou 12, caractérisée en ce que les radicaux R1 sont choisis parmi les radicaux alkyles, en particulier les radicaux méthyle, éthyle, propyle, isopropyle, butyle, pentyle, hexyle, octyle, décyle, dodécyle et octadécyle, les radicaux cycloalkyles, en particulier le radical cyclohexyle, les radicaux aryles, notamment phényle et naphtyle, les radicaux arylalkyles, notamment benzyle et phényléthyle, ainsi que les radicaux tolyle et xylyle. 14- Composition selon la revendication 13, caractérisée en ce que le segment polysiloxane P répond à la formule (1") suivante: CH3 CH3 I I ( CH2)a [ Si- O Si -- CH2-a- (") I I CH3 CH3 dans laquelle a et z sont des valeurs telles que définies ci-avant. - Composition selon l'une quelconque des revendications précédentes, caractérisée en ce que les séquences polyuréthanes et/ou polyurées répondent à la formule générale (Il) suivante: X2 -B _X2 _Il - NH -R AH -C (a) 0 O dans laquelle: - X2 représente, séparément ou conjointement, -O- ou -NH-, - R est tel que défini ci-dessus pour les séquences de formule (I), - x est un nombre entier compris entre 1 à 10, - et B est un radical hydrocarboné bivalent porteur d'une charge ionique, positive ou négative. 16- Composition selon la revendication 15, caractérisée en ce que x est compris entre 1 et3. 17- Composition selon l'une des revendications 15 ou 16, caractérisée en ce que ledit radical B est porteur de groupement présentant une ou des fonction(s) carboxylique(s) et/ou une ou des fonctions sulfoniques, lesdites fonctions carboxyliques et/ou sulfoniques étant neutralisées partiellement ou totalement par une base minérale ou organique. 18- Composition selon la revendication 17, caractérisée en ce que le radical B répond à la formule (11) R2 Ân) CH2+ __p C+ CH2 q (lm) z dans laquelle R2 représente un radical alkyle, linéaire ou ramifié, en C1-C3, Z une fonction acide carboxylique (-COOH) ou acide sulfonique (- SO3H) ou un sel desdites fonctions acides, et p et q, qui peuvent être identiques ou différents, des nombres entiers compris entre 1 et 5, 19- Composition selon la revendication 17, caractérisée en ce que le radical B répond à la formule (Ill') --z FEZ (11fZ) dans laquelle Z a la signification ci-dessus., 20- Composition selon l'une des revendications 15 ou 16, caractérisée en ce que ledit radical B est porteur de groupements amines tertiaires, lesdites amines tertiaires étant, partiellement ou totalement, soit neutralisées par une base minérale ou organique, soit quaternisées. 21- Composition selon la revendication 20, caractérisée en ce que le radical B répond à la formule (IV) suivante: -(- CH2 -) N ( C- 2)- V) R3 dans laquelle R3 représente un radical alkyle, linéaire ou ramifié, en Cl -C4, et r et s deux nombres entiers, identiques ou différents, qui peuvent être compris entre 1 et 10. 22- Composition selon la revendication 21, caractérisée en ce que, sous forme neutralisée ou quaternisée, le radical B répond à la formule (IV') suivante: I4 CH2)r N- ( CH2)5 (IV) R3 formule dans laquelle R3 a la signification ci-dessus, et R4 représente soit l'hydrogène (neutralisation) soit un radical alkyle, linéaire ou ramifié, en Cl-C10 ou un cycle aromatique (quaternisation). 23- Composition selon l'une quelconque des revendications 10 à 22, caractérisée en ce que le radical R est choisi parmi les radicaux de formules suivantes: C-CH2 CH2 ---t CH2 c- dans lesquelles b est un nombre entier compris entre 0 et 3, et c un nombre entier compris entre 1 et 20, de préférence compris entre 2 et 12. 24-Composition selon la revendication 23, caractérisée en ce que ledit radical R est choisi parmi les radicaux hexaméthylène, 4,4'-biphénylèneméthane, 2,4et/ou 2,6- tolylène, 1,5-naphtylène, p-phénylène, méthylène 4,4-biscyclohéxyle et le radical divalent dérivé de l'isophorone. - Composition selon l'une quelconque des revendications précédentes, caractérisée en ce que ledit polycondensat a été obtenu selon un procédé consistant à faire réagir, dans une première étape, (i) un polymère polysiloxane du type a,ro-dihydroxypolysiloxane ou (,co-diaminopolysiloxane ou ca,coaminohydroxy- ou hydroxyamino-polysiloxane) et (ii) un diisocyanate, ledit diisocyanate étant présent en quantité stoêchiométrique ou en excès stoêchiométrique, ce par quoi l'on obtient un polysiloxane présentant une fonction isocyanate à chacune de ses extrémités de chaîne; puis, dans une deuxième étape, à coupler les chaînes du polysiloxane obtenu précédemment par réaction avec un agent coupleur choisi parmi les diols et/ou les diamines et/ou les alcoolamines, ledit agent coupleur étant porteur de groupements cationisables ou anioniables; et enfin, dans une troisième étape, à ioniser, partiellement ou totalement, les groupements cationisables ou anionisables du polycondensat obtenu à l'issue de la deuxième étape. 26- Composition selon la revendication 25, caractérisé en ce que le taux de ionisation est compris entre 10 et 100%, de préférence entre 20 et 100%. 27- Composition selon l'une des revendications 25 ou 26, caractérisée en ce que le polymère polysiloxane de départ répond à la formule: X3-P -X 3 dans laquelle P a la signification donnée ci-avant, et X3 représente, conjointement ou séparément, -OH ou -NH2. 28- Composition selon l'une des revendications 25 à 27, caractérisée en ce que le diisocyanate répond à la formule: O=C=N-R-N=C=O dans laquelle R a la signification donnée ci-avant. 29- Composition selon l'une des revendications 25 à 28, caractérisée en ce que l'agent coupleur répond à la formule: X4-B -X4 dans laquelle B a la signification donnée ci-avant, et X4 représente -OH ou -NH2. - Composition selon l'une quelconque des revendications précédentes, caractérisée en ce que la taille moyenne des particules constituant ledit pseudo-latex est comprise entre et 400 nanomètres, de préférence entre 10 et 250 nanomètres. 31- Composition selon l'une quelconque des revendications précédentes, caractérisée en ce que la polydispersité en taille des particules constituant ledit pseudo-latex, mesurée par diffusion quasi-élastique de la lumière, est inférieure à 0,5, et de préférence inférieure à 0,3. 32- Composition selon l'une quelconque des revendications précédentes, caractérisée en ce qu'il s'agit d'une composition capillaire. 33- Composition selon l'une quelconque des revendications 1 à 31, caractérisée en ce qu'il s'agit d'une composition de maquillage. 34- Composition selon la revendication 33, caractérisée en ce qu'il s'agit d'un vernis à ongle. - Composition selon la revendication 33, caractérisée en ce qu'il s'agit d'un mascara. 36- Composition selon l'une quelconque des revendications 1 à 31, caractérisée en ce qu'il s'agit d'une composition pour le soin de la peau. 37- Composition selon la revendication 36, caractérisée en ce qu'il s'agit d'une composition anti-solaire. 38- Utilisation d'un pseudo-latex tel que défini à l'une quelconque des revendications précédentes comme agent filmogène, ou comme additif d'agent filmogène, dans une composition cosmétique. 39- Utilisation selon la revendication 38, caractérisée en ce que ladite composition cosmétique est une composition telle que définie à l'une quelconque des revendications 32 à 37. - Procédé de traitement des matières kératiniques, caractérisé en ce qu'il consiste à appliquer sur ces dernières une composition telle que définie à l'une quelconque des revendications 1 à 37.